-少なくとも一種の水溶性モノマーA及び少なくとも一種の水溶性陽イオンモノマーBからつくられた分散ポリマー、-少なくとも一種の安定剤C、及び-補助安定剤Dとしての少なくとも一種の陽イオン高分子電解質を含むことを特徴とする水溶性ポリマー分散液。夫々分散液の合計質量に対して-約75モルから約99モルまでの少なくとも一種の水溶性モノマーA及び-約1モルから約25モルまでの少なくとも一種の水溶性陽イオンモノマーB-からつくられた少なくとも105gモルの平均分子量Mwを有する分散ポリマー約1重量から約25重量まで、-安定剤Cとしての少なくとも一種のコポリマー約01重量から約5重量まで、-補助安定剤Dとしての少なくとも一種の陽イオン高分子電解質約1重量から約25重量まで、及び100重量までの水の追加の部分を含み、ポリマーに対する安定剤及び補助安定剤の質量比が<1であることを特徴とする水溶性ポリマー分散液。少なくとも一種の水溶性モノマーA及び少なくとも一種の水溶性陽イオンモノマーBを水溶液中でポリマー安定剤C及び補助安定剤Dの存在下で重合することを特徴とする水溶性ポリマー分散液の製造方法。約75モルから約99モルまでの少なくとも一種の水溶性モノマーA及び約1モルから約25モルまでの少なくとも一種の水溶性陽イオンモノマーBを含むことを特徴とする、請求項1記載の水溶性ポリマー分散液、又は請求項3記載の方法。ポリマー安定剤Cが約01重量から約5重量までの量で存在することを特徴とする、請求項1又は4のいずれか1項記載の水溶性ポリマー分散液、又は請求項3から4のいずれか1項記載の方法。補助安定剤Dが約25重量までの量で存在することを特徴とする、請求項1又は4から5のいずれか1項記載の水溶性ポリマー分散液、又は請求項3から5のいずれか1項記載の方法。ポリマー分散液が約1重量から約25重量までの分散ポリマーを含むことを特徴とする、請求項1又は4から6のいずれか1項記載の水溶性ポリマー分散液又は請求項3から6のいずれか1項記載の方法。分散ポリマーに対する安定剤及び補助安定剤の質量比が<1であることを特徴とする、請求項1又は4から7のいずれか1項記載の水溶性ポリマー分散液、又は請求項3から7のいずれか1項記載の方法。モノマーAが一般式I式中、R1はH、又はメチルであり、R2はH、メチル、エチル、イソプロピル、メチロイル、ヒドロキシエチル、又は2ヒドロキシプロピルであるの化合物であることを特徴とする、請求項1から8のいずれか1項記載の水溶性ポリマー分散液、又は請求項3から8のいずれか1項記載の方法。モノマーBが一般式II式中、R1はH、又はメチルであり、R3、R4、R5は互いに独立にH、アルキルC1C5、ベンジル、又はアルキルベンジルであり、AはNH、Oであり、BはアルキルC1C10又はヒドロキシアルキルC1C10であり、Xは陰イオン対イオンであるの化合物であることを特徴とする、請求項1から9のいずれか1項記載の水溶性ポリマー分散液、又は請求項3から9のいずれか1項記載の方法。ポリマーが分散液の合計質量に対して5~20重量の濃度で存在することを特徴とする、請求項1から10のいずれか1項記載の水溶性ポリマー分散液、又は請求項3から10のいずれか1項記載の方法。ポリマー安定剤Cが20000~3000000gモルの分子量を有することを特徴とする、請求項1から11のいずれか1項記載の水溶性ポリマー分散液、又は請求項3から11のいずれか1項記載の方法。ポリマー安定剤Cが05~2重量の濃度で存在することを特徴とする、請求項1から12のいずれか1項記載の水溶性分散液、又は請求項3から12のいずれか1項記載の方法。ポリマー安定剤Cがブロックコポリマーであることを特徴とする、請求項1から13のいずれか1項記載の水溶性ポリマー分散液、又は請求項3から13のいずれか1項記載の方法。ポリマー安定剤Cが-ジアリルジメチルアンモニウムクロリド、ビニルピリジニウムクロリド、Nビニルイミダゾリンクロリド、ビニルベンジルトリメチルアンモニウムクロリド及びこれらの混合物からなる群から選ばれた、少なくとも一種のモノマー、及び/又は-一般式IIの化合物、及び-一般式III式中、R1はH、又はメチルであり、R6は互いに独立にH、メチル、又はエチルであり、nは1又は3であり、xは5~50であり、かつyは5~50であるの少なくとも一種の一官能性アリル末端ポリエーテルを含むコポリマーであることを特徴とする、請求項1から14のいずれか1項記載の水溶性ポリマー分散液、又は請求項3から14のいずれか1項記載の方法。ポリマー安定剤Cが-ジアリルジメチルアンモニウムクロリド、ビニルピリジニウムクロリド、Nビニルイミダゾリンクロリド、ビニルベンジルトリメチルアンモニウムクロリド及びこれらの混合物からなる群から選ばれた、少なくとも一種のモノマー、及び/又は-一般式IIの化合物、及び-一般式IV式中、R1はH、又はメチルであり、R6は互いに独立にH、メチル、又はエチルであり、R7、R8は互いに独立にアルキル、シアノアルキル、カルボアルコキシアルキルC1C6であり、nは1又は3であり、かつxは5~100であるの少なくとも一種のマクロ開始剤を含むコポリマーであることを特徴とする、請求項1から14のいずれか1項記載の水溶性ポリマー分散液、又は請求項3から14のいずれか1項記載の方法。安定剤Cがランダムコポリマーであることを特徴とする、請求項1から13のいずれか1項記載の水溶性ポリマー分散液、又は請求項3から13のいずれか1項記載の方法。ポリマー安定剤Cが-ジアリルジメチルアンモニウムクロリド、ビニルピリジニウムクロリド、Nビニルイミダゾリンクロリド、ビニルベンジルトリメチルアンモニウムクロリド及びこれらの混合物からなる群から選ばれた、少なくとも一種のモノマー、及び/又は-一般式IIの化合物、及び-一般式V式中、R1はH、又はメチルであり、R6はH、メチル、又はエチルであり、nは1又は3であり、かつxは5~50であるの一官能性ビニル末端ポリエーテルを含むコポリマーであることを特徴とする、請求項1から13又は17のいずれか1項記載の水溶性ポリマー分散液、又は請求項3から13又は17のいずれか1項記載の方法。補助安定剤Dが1000~500000gモルの分子量を有する陽イオン高分子電解質であることを特徴とする、請求項1から18のいずれか1項記載の水溶性ポリマー分散液、又は請求項3から18のいずれか1項記載の方法。ポリマー分散液が実質的に無機多価塩を含まないことを特徴とする、請求項1から19のいずれか1項記載の水溶性ポリマー分散液、又は請求項3から19のいずれか1項記載の方法。その方法を1段階で行なうことを特徴とする、請求項3から20のいずれか1項記載の水溶性ポリマー分散液の製造方法。重合を無塩反応媒体中で行なうことを特徴とする、請求項3から21のいずれか1項記載の方法。請求項3から22のいずれか1項記載の方法により得られる水溶性ポリマー分散液。紙製造のための歩留り助剤として、増粘剤として、かつ/又は土壌改良剤としての請求項1から20又は23のいずれか1項記載の水溶性ポリマー分散液の使用。懸濁液に請求項1から20又は23のいずれか1項記載の水溶性ポリマー分散液を添加し、その懸濁液をワイヤ上で成形し、脱水することを特徴とする、セルロース繊維、及び任意のてん料を含む水性懸濁液からの紙の製造方法。本発明の目的は有益な性質、例えば、低粘度、ポリマーの高活性含量、及び/又はポリマーの高分子量の組み合わせを示し得る水溶性ポリマーの水溶性分散液を提供することである。また、ポリマーは疎水性モノマー又は両親媒性モノマーを使用しないで製造し得る。この目的は少なくとも一種の水溶性モノマーA及び少なくとも一種の水溶性陽イオンモノマーBからつくられた分散ポリマー、少なくとも一種のポリマー安定剤C、及び補助安定剤Dとしての少なくとも一種の陽イオン高分子電解質を含むことを特徴とする水溶性ポリマー分散液により達成される。本発明の更なる目的は低粘度、ポリマーの高活性含量、ポリマーの高分子量を有する水性ポリマー分散液の製造を可能にする方法を提供することである。同時に、その分散液は好適にはできるだけ簡単な様式で、また好適には疎水性モノマー又は両親媒性モノマーの不在下で製造し得るべきである。この目的は少なくとも一種の水溶性モノマーA及び少なくとも一種の水溶性陽イオンモノマーBを水溶液中でポリマー安定剤C及び補助安定剤Dの存在下で重合することを特徴とする水溶性ポリマー分散液の製造方法により達成される。その方法は1段階本明細書中、反応する上記モノマーが1工程で変換されることを意味するで行なわれることが好適である。その方法は無塩反応媒体中で行なわれることが好適である。活性含量は本明細書中分散ポリマー及び安定剤補助安定剤を含むの合計含量を意味する。水溶性ポリマー分散液は夫々ポリマーの分子量に対して、約50モルから約99モルまで、好ましくは約75モルから約99モルまで、最も好ましくは約85モルから約92モルまでの少なくとも一種の水溶性モノマーA、及び好適には約1モルから約50モルまで、好ましくは約1モルから約25モルまで、最も好ましくは約8モルから約15モルまでの少なくとも一種の水溶性陽イオンモノマーBを含むことが好適である。モノマーAとモノマーBのモル比は好適には約991から約5050まで、好ましくは約955から約7525まで、最も好ましくは約928から約8515までである。水溶性ポリマー分散液は分散液の合計質量に対して、好適には約005重量から約10重量まで、好ましくは約01重量から約5重量まで、最も好ましくは約05重量から約2重量までのポリマー安定剤Cを含む。水溶性ポリマー分散液は分散液の合計質量に対して、好適には約25重量まで、好ましくは約1重量から約25重量まで、最も好ましくは約3重量から約15重量までの補助安定剤Dを含む。水溶性ポリマー分散液は分散液の合計質量に対して、好適には約1重量から約50重量まで、好ましくは約5重量から約40重量まで、最も好ましくは約10重量から約30重量までの分散ポリマーを含む。分散ポリマーの重量平均分子量は好適には少なくとも1000000gモル、好適には約1000000~約15000000gモル、好ましくは約3000000~約10000000gモル、最も好ましくは約4000000~約7000000gモルである。分散液の合計質量は水を含む、分散液中の全ての成分の質量と定義される。水性ポリマー分散液中の安定剤及び補助安定剤対ポリマーの質量比は好適には1未満、また好適には約001から約1まで、好ましくは08未満、また好ましくは約01から約08まで、最も好ましくは06未満、また最も好ましくは約03から約06までである。本発明の一実施態様によれば、水溶性ポリマー分散液は夫々ポリマーの分子量に対して約75モルから約99モルまでの少なくとも一種の水溶性モノマーA及び約1モルから約25モルまでの少なくとも一種の水溶性陽イオンモノマーBからつくられた少なくとも105gモルの平均分子量Mwを有する分散ポリマー約1重量から約25重量まで、夫々分散液の合計質量に対して、ポリマー安定剤Cとしてのブロック構造を有する少なくとも一種のコポリマー約01重量から約5重量まで、補助安定剤Dとしての少なくとも一種の陽イオン高分子電解質約1重量から約25重量まで、及び100重量までの水の追加の部分を含み、安定剤及び補助安定剤対ポリマーの質量比が1である。水溶性モノマー、A及びBはビニルモノマーを含むことが好適であり、水溶性モノマーAはノニオン性モノマーであり、かつ水溶性モノマーBは陽イオンモノマーであることが好ましい。ノニオン性モノマーAは一般式I:式中、R1はH、又はメチルであり、R2はH、メチル、エチル、イソプロピル、メチロイル、ヒドロキシエチル、又は2ヒドロキシプロピルであるの化合物であることが好ましい。好ましいモノマーAとして、アクリルアミド、メタクリルアミド、Nイソプロピルアクリルアミド、Nイソプロピルメタクリルアミド、Ntブチルアクリルアミド、Ntブチルメタクリルアミド、Nメチロールアクリルアミド、及びNメチロールメタクリルアミドが挙げられる。モノマーAはアクリルアミド又はメタクリルアミドであることが最も好ましい。モノマーBは一般式II:式中、R1はH、又はメチルであり、R3、R4、R5は互いに独立にH、アルキルC1C5、ベンジル、又はアルキルベンジルであり、AはNH、Oであり、BはアルキルC1C10又はヒドロキシアルキルC1C10であり、かつXは陰イオンの対イオン、好適には1価の陰イオン、例えば、ハロゲンイオン、例えば、塩化物イオン、又は硫酸メチルイオンであるの化合物であることが好適である。好ましいモノマーBとして、アクリロイルオキシエチルトリメチルアンモニウムクロリド、アクリロイルオキシエチルベンジルジメチルアンモニウムクロリド、メタクリロイルオキシエチルトリメチルアンモニウムクロリド、メタクリロイルオキシエチルベンジルジメチルアンモニウムクロリド、アクリルアミドプロピルトリメチルアンモニウムクロリド、アクリルアミドプロピルベンジルジメチルアンモニウムクロリド、メタクリルアミドプロピルトリメチルアンモニウムクロリド、及びメタクリルアミドプロピルベンジルジメチルアンモニウムクロリドが挙げられる。モノマーA及びBから生成された本ポリマーは疎水性モノマー及び両親媒性モノマーの不在下で調製し得る。しかしながら、疎水性モノマー及び両親媒性モノマーはまた、勿論、存在し得る。好適な疎水性モノマーの例として、スチレン、αメチルスチレン、pメチルスチレン、pビニルトルエン、ビニルシクロペンタン、ビニルシクロヘキサン、ビニルシクロオクタン、イソブテン、2メチルブテン1、ヘキセン1、2メチルヘキセン1、2プロピルヘキセン1、エチルアクリレート、エチルメタクリレート、プロピルアクリレート、プロピルメタクリレート、イソプロピルアクリレート、イソプロピルメタクリレート、ブチルアクリレート、ブチルメタクリレート、イソブチルアクリレート、イソブチルメタクリレート、ペンチルアクリレート、ペンチルメタクリレート、ヘキシルアクリレート、ヘキシルメタクリレート、ヘプチルアクリレート、ヘプチルメタクリレート、オクチルアクリレート、オクチルメタクリレート、シクロペンチルアクリレート、シクロペンチルメタクリレート、シクロヘキシルアクリレート、シクロヘキシルメタクリレート、335トリメチルシクロヘキシルアクリレート、335トリメチルシクロヘキシルメタクリレート、シクロオクチルアクリレート、シクロオクチルメタクリレート、フェニルアクリレート、フェニルメタクリレート、4メチルフェニルアクリレート、4メチルフェニルメタクリレート、4メトキシフェニルアクリレート、4メトキシフェニルメタクリレートが挙げられる。更に、エチレン、塩化ビニリデン、フッ化ビニリデン、塩化ビニル又は重合性二重結合を有するその他の主として芳香族脂肪族の化合物が使用し得る。好ましい疎水性モノマーの例として、エチルアクリレート、エチルメタクリレート、プロピルアクリレート、プロピルメタクリレート、イソプロピルアクリレート、イソプロピルメタクリレート、ブチルアクリレート、ブチルメタクリレート、イソブチルアクリレート、イソブチルメタクリレート、ペンチルアクリレート、ペンチルメタクリレート、ヘキシルアクリレート、ヘキシルメタクリレート、ヘプチルアクリレート、ヘプチルメタクリレート、オクチルアクリレート、オクチルメタクリレート、シクロペンチルアクリレート、シクロペンチルメタクリレート、シクロヘキシルアクリレート、シクロヘキシルメタクリレート、335トリメチルシクロヘキシルアクリレート、335トリメチルシクロヘキシルメタクリレート、シクロオクチルアクリレート、シクロオクチルメタクリレート、フェニルアクリレート、フェニルメタクリレート、4メチルフェニルアクリレート、4メチルフェニルメタクリレート、4メトキシフェニルアクリレート及び4メトキシフェニルメタクリレートが挙げられる。疎水性モノマーの量は分散ポリマー中好適には5モル未満、好ましくは1モル未満である。ポリマー安定剤Cはジアリルジメチルアンモニウムクロリド、ビニルピリジニウムクロリド、Nビニルイミダゾリンクロリド、ビニルベンジルトリメチルアンモニウムクロリド又はこれらの混合物である少なくとも一種のモノマー、及び/又は一般式IIの化合物、並びに一般式III、IV、及びVの少なくとも一つの少なくとも一種の化合物からつくられたコポリマーであることが好適である。本発明の一実施態様において、ポリマー安定剤Cはランダムコポリマーであることが好適である。この場合、そのポリマー安定剤Cは一般式III又はVの少なくとも一つの化合物に由来するモノマー単位を含むことが好適である。本発明の別の実施態様において、ポリマー安定剤Cはブロックコポリマーであることが好適である。この場合、そのポリマー安定剤Cは一般式IVの化合物に由来するモノマー単位を含むことが好適である。この場合、そのポリマー安定剤Cはまた一般式III及び/又はVの化合物に由来するモノマー単位を含んでもよい。一般式IIIの化合物は一官能性アリル末端ポリエーテルである。式中、R1はH、又はメチルであり、R6は互いに独立にH、メチル、又はエチルであり、nは1又は3であり、mは1から3までであり、xは5から50までであり、かつyは5から50までである一般式IVの化合物はマクロ開始剤である。式中、R1はH、又はメチルであり、R6は互いに独立にH、メチル、又はエチルであり、R7、R8は互いに独立にアルキル、シアノアルキル、又はカルボアルコキシアルキル、であり、nは1又は3であり、かつxは5から100までである一般式Vの化合物は一官能性ビニル末端ポリエーテルである。式中、R1はH、又はメチルであり、R6はH、メチル、又はエチルであり、nは1又は3であり、かつxは5から50までであるポリマー安定剤Cはまた上記コポリマーの混合物であってもよい。ポリマー安定剤Cは好適には約80モルから約999モルまで、好ましくは約90モルから約99モルまで、最も好ましくは約92モルから約985モルまでの、陽イオンモノマーIIの群に属している一種以上のモノマーを含む。ポリマー安定剤Cは好適には約01モルから約20モルまで、好ましくは約1モルから約10モルまで、最も好ましくは約15モルから約8モルまでの、一般式IV、V、及びVIに属している一種以上のモノマーを含む。ポリマー安定剤Cは好適には約20000~約3000000gモル、好ましくは約100000~約2000000gモル、最も好ましくは約200000~約800000gモルの分子量を有する。補助安定剤Dは陽イオン高分子電解質又は陽イオンポリマーであることが好適である。好適な補助安定剤Dの例はDADMAC、Nトリメチルアンモニウムプロピルアクリルアミド、アクリロイルエチルトリメチルアンモニウムクロリド、メタクリロイルエチルトリメチルアンモニウムクロリド、ADAMBQ、及びビニルピリジン、好ましくはDADMAC又はNトリメチルアンモニウムプロピルアクリルアミド、最も好ましくはDADMACのポリマー及びコポリマーである。これらは必要により、アクリルアミド、メタクリルアミドの如きノニオン性モノマーと組み合わされてもよい。好適な補助安定剤Dの更なる例はポリエチレンイミン、及びポリアミンである。補助安定剤Dは好適には約1000~約500000gモル、好ましくは約2000~約100000gモル、最も好ましくは約3000~約10000gモルの分子量を有する。補助安定剤Dはまた上記分子量を有する異なる陽イオン高分子電解質の混合物であってもよい。水性ポリマー分散液は無塩分散液であることが好適である。無塩は実質的な量の無機多価陰イオン塩が存在しないことを本明細書で意味する。実質的な量は好適には約1重量未満、好ましくは05重量未満、最も好ましくは01重量未満を本明細書で意味する。本発明の水溶性ポリマー分散液はまた比較的高い活性含量で比較的低い粘度を示す。これはポリマー分散液を取り扱い、加工する能力の実質的な改良をもたらす。水溶性ポリマー分散液の25°Cにおけるブルックフィールド粘度は好適には約100~約10000mPas、好ましくは約500~約5000mPas、最も好ましくは約1000~約3000mPasである。ポリマー安定剤C又は安定剤混合物の親水性疎水性バランスは使用される補助安定剤又は使用される補助安定剤混合物に関して最適化されることが好適である。その方法は無塩反応媒体中の重合を含むことが好適である。重合はラジカル開始剤の存在下で行なわれることが好適である。水溶性過酸化物又は水溶性アゾ開始剤、例えば、V50、VA044和光社がラジカル開始剤として使用されることが好適である。反応混合物中の開始剤の量は分散液の合計質量に対して好適には約105重量から約1重量まで、好ましくは約104重量から約101重量までである。開始剤は重合の開始時に全部添加し得るが、投与が重合の全経過にわたって行なわれることがまた可能である。同様に、モノマーA及びBは全部添加でき、又は重合の全経過にわたって流入物として添加し得る。重合温度は好適には約0°Cから約100°Cまで、好ましくは約40°Cから約80°Cまでである。その方法は保護ガス、例えば、アルゴン雰囲気下で行なわれることが好ましい。最終転化率はモノマーA及びBに関して好適には99重量以上、好ましくは999重量以上である。反応期間は約1時間から約24時間までであることが好適である。更に、本発明は上記方法により得られる水溶性ポリマー分散液に関する。水溶性ポリマー分散液は水処理及び廃水処理、石炭及び鉱石工業において分離方法の実施のためのプロセス助剤として大規模で使用されることが好適であるが、特に紙工業において歩留りを改良し、脱水を促進するために使用されることが好適である。こうして、本発明は更に製紙のための歩留り助剤として、増粘剤として、かつ/又は土壌改良剤としてのポリマー分散液の使用に関する。有機溶媒の好ましい不在は、例えば、製紙のための歩留り向上手段としての、本発明のポリマー分散液の安全な取扱及びエコロジー上安全な使用を確実にする。最後に、本発明は懸濁液に本発明の水溶性ポリマー分散液を添加し、その懸濁液をワイヤ上で成形し、脱水することを特徴とする、セルロース繊維、及び任意のてん料を含む水性懸濁液からの紙の製造方法を含む。好適には、一種以上の付加的な成分が懸濁液に添加し得る。このような付加的な成分の例として、陰イオン有機粒子、例えば、シリカをベースとする粒子及びベントナイト、並びに陰イオンポリマー及び陽イオンポリマーが挙げられる。本発明の主題が今前記主題をこれらの実施態様の範囲に限定しないで下記の実施例に関して更に詳しく説明されることが意図されている。実施例50のAAM水溶液142g、80のADAMBQ水溶液37g、ブロックコポリエーテル変性された、安定剤ポリDADMACHLB69、10モル10g、30のポリTMAPMA水溶液200g、10のEDTA溶液5g、グリセリン10g及び水595gを反応器中でアルゴンで脱気し、撹拌中50°Cに加熱する。次に、1のV50水溶液1mlを添加する。6時間後、その温度を60°Cに上昇させ、10のV50溶液3mlを添加する。その重合を更に2時間後に終了する。50のAAm水溶液142g、80のADAMBQ水溶液37g、安定剤ポリ454510モル10g、30のポリTMAPMA水溶液200g、10のEDTA溶液5g、グリセリン10g及び水595gを反応器中でアルゴンで脱気し、撹拌中50°Cに加熱する。次に、1のV50水溶液1mlを添加する。6時間後、その温度を60°Cに上昇させ、10のV50溶液3mlを添加する。その重合を更に2時間後に終了する。50のAAm水溶液142g、80のADAMBQ水溶液37g、ブロックコポリエーテル変性された、安定剤ポリDADMACHLB69、10モル5g、安定剤ポリ454510モル5g、30のポリTMAPMA水溶液200g、10のEDTA溶液5g、グリセリン10g及び水595gを反応器中でアルゴンで脱気し、撹拌中50°Cに加熱する。次に、1のV50水溶液1mlを添加する。6時間後、その温度を60°Cに上昇させ、10のV50溶液3mlを添加する。その重合を更に2時間後に終了する。50のAAm水溶液142g、80のADAMBQ水溶液37g、ブロックコポリエーテル変性された、安定剤ポリDADMACHLB69、10モル10g、40のポリDADMAC水溶液150g、10のEDTA溶液5g、グリセリン10g及び水645gを反応器中でアルゴンで脱気し、撹拌中50°Cに加熱する。次に、1のV50水溶液1mlを添加する。6時間後、その温度を60°Cに上昇させ、10のV50溶液3mlを添加する。その重合を更に2時間後に終了する。50のAAm水溶液142g、80のADAMBQ水溶液37g、ブロックコポリエーテル変性された、安定剤ポリDADMACHLB69、10モル10g、40のポリDADMAC水溶液150g、10のEDTA溶液5g、グリセリン10g及び水645gを反応器中でアルゴンで脱気し、撹拌中50°Cに加熱する。次に、1のV50水溶液1mlを添加する。6時間後、その温度を60°Cに上昇させ、10のV50溶液3mlを添加する。その重合を更に2時間後に終了する。50のAAm水溶液142g、80のADAMBQ水溶液37g、ブロックコポリエーテル変性された、安定剤ポリDADMACHLB69、10モル5g、安定剤ポリ454510モル5g、40のポリDADMAC水溶液150g、10のEDTA溶液5g、グリセリン10g及び水645gを反応器中でアルゴンで脱気し、撹拌中50°Cに加熱する。次に、1のV50水溶液1mlを添加する。6時間後、その温度を60°Cに上昇させ、10のV50溶液3mlを添加する。その重合を更に2時間後に終了する。50のAAm水溶液142g、80のADAMBQ水溶液37g、ブロックコポリエーテル変性された、安定剤ポリDADMACHLB69、10モル5g、安定剤ポリ7030モル5g、40のポリDADMAC水溶液150g、10のEDTA溶液5g、グリセリン10g及び水645gを反応器中でアルゴンで脱気し、撹拌中50°Cに加熱する。次に、1のV50水溶液1mlを添加する。6時間後、その温度を60°Cに上昇させ、10のV50溶液3mlを添加する。その重合を更に2時間後に終了する。50のAAm水溶液142g、80のADAMBQ水溶液37g、ブロックコポリエーテル変性された、安定剤ポリDADMACHLB69、10モル5g、安定剤ポリ5050モル5g、40のポリDADMAC水溶液150g、10のEDTA溶液5g、グリセリン10g及び水645gを反応器中でアルゴンで脱気し、撹拌中50°Cに加熱する。次に、1のV50水溶液1mlを添加する。6時間後、その温度を60°Cに上昇させ、10のV50溶液3mlを添加する。その重合を更に2時間後に終了する。50のAAm水溶液142g、80のADAMBQ水溶液37g、ブロックコポリエーテル変性された、安定剤ポリDADMACHLB69、10モル5g、安定剤ポリ7030モル5g、30のポリTMAPMA水溶液200g、10のEDTA溶液5g、グリセリン10g及び水595gを反応器中でアルゴンで脱気し、撹拌中50°Cに加熱する。次に、1のV50水溶液1mlを添加する。6時間後、その温度を60°Cに上昇させ、10のV50溶液3mlを添加する。その重合を更に2時間後に終了する。50のAAm水溶液142g、80のADAMBQ水溶液37g、ブロックコポリエーテル変性された、安定剤ポリDADMACHLB69、10モル5g、安定剤ポリ5050モル5g、30のポリTMAPMA水溶液200g、10のEDTA溶液5g、グリセリン10g及び水695gを反応器中でアルゴンで脱気し、撹拌中50°Cに加熱する。次に、1のV50水溶液1mlを添加する。6時間後、その温度を60°Cに上昇させ、10のV50溶液3mlを添加する。その重合を更に2時間後に終了する。50のAAm水溶液213g、80のADAMBQ水溶液45g、ブロックコポリエーテル変性された、安定剤ポリDADMACHLB69、10モル5g、安定剤ポリ7030モル5g、30のポリTMAPMA水溶液200g、10のEDTA溶液5g、グリセリン10g及び水5055gを反応器中でアルゴンで脱気し、撹拌中50°Cに加熱する。次に、1のV50水溶液1mlを添加する。夫々、1時間、2時間、3時間、4時間、5時間後に、80のADAMBQ水溶液21gを数回に分けて添加する。6時間後、その温度を60°Cに上昇させ、10のV50溶液3mlを添加する。その重合を更に2時間後に終了する。50のAAm水溶液213g、80のADAMBQ水溶液45g、ブロックコポリエーテル変性された、安定剤ポリDADMACHLB69、10モル5g、安定剤ポリ454510モル5g、40のポリDADMAC水溶液150g、10のEDTA溶液5g、グリセリン10g及び水5555gを反応器中でアルゴンで脱気し、撹拌中50°Cに加熱する。次に、1のV50水溶液1mlを添加する。夫々、1時間、2時間、3時間、4時間、5時間後に、80のADAMBQ水溶液21gを数回に分けて添加する。6時間後、その温度を60°Cに上昇させ、10のV50溶液3mlを添加する。その重合を更に2時間後に終了する。50のAAm水溶液213g、80のADAMBQ水溶液45g、ブロックコポリエーテル変性された、安定剤ポリDADMACHLB69、10モル5g、安定剤ポリ454510モル5g、40のポリDADMAC水溶液1125g、30のポリTMAPMA水溶液150g、10のEDTA溶液5g、グリセリン10g及び水443gを反応器中でアルゴンで脱気し、撹拌中50°Cに加熱する。次に、1のV50水溶液1mlを添加する。夫々、1時間、2時間、3時間、4時間、5時間後に、80のADAMBQ水溶液21gを数回に分けて添加する。6時間後、その温度を60°Cに上昇させ、10のV50溶液3mlを添加する。その重合を更に2時間後に終了する。50のAAm水溶液213g、80のADAMBQ水溶液45g、ブロックコポリエーテル変性された、安定剤ポリDADMACHLB69、10モル5g、安定剤ポリ7030モル5g、40のポリDADMAC水溶液1125g、30のポリTMAPMA水溶液150g、1のEDTA溶液5g、グリセリン10g及び水443gを反応器中でアルゴンで脱気し、撹拌中50°Cに加熱する。次に、1のV50水溶液1mlを添加する。夫々、1時間、2時間、3時間、4時間、5時間後に、80のADAMBQ水溶液21gを数回に分けて添加する。6時間後、その温度を60°Cに上昇させ、10のV50溶液3mlを添加する。その重合を更に2時間後に終了する。50のAAM水溶液142g、80のADAMBQ水溶液37g、ブロックコポリエーテル変性された、安定剤ポリDADMACHLB69、10モル10g、30のポリTMAPMA水溶液200g、10のEDTA溶液5g、グリセリン10g及び水595gを反応器中でアルゴンで脱気し、撹拌中50°Cに加熱する。次に、1のV50水溶液1mlを添加する。6時間後、その温度を60°Cに上昇させ、10のV50溶液3mlを添加する。その重合を更に2時間後に終了する。50のAAm水溶液142g、80のADAMBQ水溶液37g、安定剤ポリbPEG10g、30のポリTMAPMA水溶液200g、10のEDTA溶液5g、グリセリン10g及び水595gを反応器中でアルゴンで脱気し、撹拌中50°Cに加熱する。次に、1のV50水溶液1mlを添加する。6時間後、その温度を60°Cに上昇させ、10のV50溶液3mlを添加する。その重合を更に2時間後に終了する。50のAAm水溶液142g、80のADAMBQ水溶液37g、ブロックコポリエーテル変性された、安定剤ポリDADMACHLB69、10モル5g、安定剤ポリbPEG5g、30のポリTMAPMA水溶液200g、10のEDTA溶液5g、グリセリン10g及び水595gを反応器中でアルゴンで脱気し、撹拌中50°Cに加熱する。次に、1のV50水溶液1mlを添加する。6時間後、その温度を60°Cに上昇させ、10のV50溶液3mlを添加する。その重合を更に2時間後に終了する。50のAAm水溶液142g、80のADAMBQ水溶液37g、ブロックコポリエーテル変性された、安定剤ポリDADMACHLB69、10モル10g、40のポリDADMAC水溶液150g、10のEDTA溶液5g、グリセリン10g及び水645gを反応器中でアルゴンで脱気し、撹拌中50°Cに加熱する。次に、1のV50水溶液1mlを添加する。6時間後、その温度を60°Cに上昇させ、10のV50溶液3mlを添加する。その重合を更に2時間後に終了する。50のAAm水溶液142g、80のADAMBQ水溶液37g、安定剤ポリbPEG10g、40のポリDADMAC水溶液150g、10のEDTA溶液5g、グリセリン10g及び水645gを反応器中でアルゴンで脱気し、撹拌中50°Cに加熱する。次に、1のV50水溶液1mlを添加する。6時間後、その温度を60°Cに上昇させ、10のV50溶液3mlを添加する。その重合を更に2時間後に終了する。50のAAm水溶液142g、80のADAMBQ水溶液37g、ブロックコポリエーテル変性された、安定剤ポリDADMACHLB69、10モル5g、安定剤ポリbPEG5g、40のポリDADMAC水溶液150g、10のEDTA溶液5g、グリセリン10g及び水645gを反応器中でアルゴンで脱気し、撹拌中50°Cに加熱する。次に、1のV50水溶液1mlを添加する。6時間後、その温度を60°Cに上昇させ、10のV50溶液3mlを添加する。その重合を更に2時間後に終了する。50のAAm水溶液213g、80のADAMBQ水溶液45g、ブロックコポリエーテル変性された、安定剤ポリDADMACHLB69、10モル5g、安定剤ポリbPEG5g、40のポリDADMAC水溶液75g、30のポリTMAPMA水溶液100g、10のEDTA溶液5g、グリセリン10g及び水5305gを反応器中でアルゴンで脱気し、撹拌中50°Cに加熱する。次に、1のV50水溶液1mlを添加する。夫々、1時間、2時間、3時間、4時間、5時間後に、80のADAMBQ水溶液21gを数回に分けて添加する。6時間後、その温度を60°Cに上昇させ、10のV50溶液3mlを添加する。その重合を更に2時間後に終了する。50のAAm水溶液213g、80のADAMBQ水溶液45g、ブロックコポリエーテル変性された、安定剤ポリDADMACHLB69、10モル5g、安定剤ポリbPEG5g、40のポリDADMAC水溶液1125g、30のポリTMAPMA水溶液150g、10のEDTA溶液5g、グリセリン10g及び水443gを反応器中でアルゴンで脱気し、撹拌中50°Cに加熱する。次に、1のV50水溶液1mlを添加する。夫々、1時間、2時間、3時間、4時間、5時間後に、80のADAMBQ水溶液21gを数回に分けて添加する。6時間後、その温度を60°Cに上昇させ、10のV50溶液3mlを添加する。その重合を更に2時間後に終了する。50のAAm水溶液142g、80のADAMBQ水溶液37g、ブロックコポリエーテル変性された、安定剤ポリDADMACHLB69、10モル5g、安定剤ポリbPEG5g、40のポリDADMAC水溶液1125g、30のポリTMAPMA水溶液150g、10のEDTA溶液5g、グリセリン10g及び水3535gを反応器中でアルゴンで脱気し、撹拌中50°Cに加熱する。次に、1のV50水溶液1mlを添加する。5時間後に、50のAAm水溶液142g及び80のADAMBQ水溶液37gの混合物を10時間にわたって数回に分けて添加する。18時間後、その温度を60°Cに上昇させ、10のV50溶液3mlを添加する。その重合を更に2時間後に終了する。適用試験:抄紙方法における歩留まり及び脱水に関する適用試験を行なった。7mScmの導電率を有する完成紙料4gLに、本発明のポリマー分散液及び補助安定剤Dを含まない参考例としての同様の市販のポリマー分散液を添加した。濁度及び保持時間秒を異なるポリマー使用量で測定した。本発明の2種の異なるポリマー分散液及びを試験した。第一ポリマー分散液を実施例2に記載された操作に従って製造したが、ポリTMAPMA溶液に代えてポリDADMAC水溶液を使用し、比CDABが約05であるようにモノマーA及びB、並びに安定剤C及び補助安定剤Dの量を選んだ。活性含量は32重量であった。第二ポリマー分散液を実施例2に記載された一般操作に従って製造したが、実施例22に従って、比CDABが約05であるようにモノマーA及びB、並びに安定剤C及び補助安定剤Dの量を選んだ。活性含量は26重量であった。歩留り/脱水試験を二つの異なる試験の場合で、こうして異なる完成紙料バッチで行なった。プロセス粘度は本発明の両方の分散液について3000mPasより低かった。本発明の分散剤を使用する分散液は歩留り及び脱水において優れた結果を示すと結論される。沈降安定性として測定される、貯蔵寿命を実施例24のポリマー分散液及びについて試験した。分散液のサンプルを30分間にわたって3000rpmで遠心分離した。ポリマー沈降の量を夫々のサンプルについて測定した。長い貯蔵寿命を有するポリマー分散液が、また高い活性含量で、本発明により得られると結論される。